СПОСОБ УСИЛИНЕНИЯ МАГНИТООПТИЧЕСКОГО ЭФФЕКТА КЕРРА С ПОМОЩЬЮ ФОТОННО-КРИСТАЛЛИЧЕСКИХ СТРУКТУР

1. Способ усиления магнитооптического эффекта Керра путем формирования магнитного фотонного кристалла с периодически структурированной поверхностью магнетика.
2. Способ по п.1, отличающийся тем, что магнетик имеет структуру инвертированного коллоидного кристалла с периодом структуры от 250 до 1900 нм.
3. Способ по п.2, отличающийся тем, что морфология поверхности магнитного фотонного кристалла определяется уровнем среза плотнейшей гранецентрированной кубической упаковки микросфер в плоскости <111> в пределах слоя коллоидного кристалла.
4. Способ по п.3, отличающийся тем, что формирование магнитного фотонного кристалла осуществляется темплатным методом путем электроосаждения металла в поры синтетического опала с последующим удалением матрицы.
5. Способ по п.4, отличающийся тем, что магнитный фотонный кристалл является пленкой, толщиной от 0,1 до 60 мкм.
6. Способ по п.4, отличающийся тем, что инвертированный фотонный кристалл состоит из Ni, Co, Fe или сплавов содержащих эти металлы.
7. Способ по п.4, отличающийся тем, что степень заполнения пустот коллоидного кристалла металлом составляет более 95%.
8. Способ по п.4, отличающийся тем, что уровень среза структуры инвертированного фотонного кристалла контролируется с помощью спектроскопии отражения в ходе осаждения металла.
2
9. Способ по п.4, отличающийся тем, что неоднородность уровня среза внешнего слоя магнитного фотонного кристалла в пределах слоя не превышает 10% периода структуры на площади 1 см.
10. Способ по п.9, отличающийся тем, что положение максимумов отражения в спектрах магнитного фотонного кристалла в интервале 300-2000 нм определяется морфологией поверхности внешнего слоя магнитного фотонного кристалла и линейно увеличивается с увеличением уровня среза плотнейшей гранецентрированной кубической упаковки микросфер в пределах слоя <111> коллоидного кристалла.
11. Способ по п.9, отличающийся тем, что магнитные фотонные кристаллы с уровнем среза равным половине периода структуры характеризуются усилением экваториального магнитооптического эффекта Керра более чем в 5 раз.